(57)【要約】  エレクトロルミネセント光源は、基板（１）と、この基板（１）に設けられ、陽極（３）としての少なくとも１つの電極，少なくとも半透明で基板と反対側に設けられた陰極（４）としての少なくとも１つの電極，これらの間に設けられた少なくとも１つの有機エレクトロルミネセント層（２），を有する、少なくとも基板と反対側で光（１０）を放射するための層構造と、層構造の周辺に閉じ容積空間（６）を形成し、層構造に対して実質的に化学的に不活性な誘電性流体（１１）で満たされた少なくとも半透明な密閉装置（５）と、を備え、流体は、層構造によって放射される光の一部を吸収し、且つ、異なる波長の光を再放射する粒子（１２）を含み、この粒子の密度は、粒子（１２）が誘電性流体（１１）内で浮遊状態となるように設定されている。【選択図】図１
2008523545.tif 000002
【特許請求の範囲】
【請求項１】
エレクトロルミネセント光源であって、
基板と、
この基板に設けられ、陽極としての少なくとも１つの電極，少なくとも半透明で前記基板と反対側に設けられた陰極としての少なくとも１つの電極，これらの間に設けられた少なくとも１つの有機エレクトロルミネセント層，を有する、少なくとも前記基板と反対側で光を放射するための層構造と、
前記層構造の周辺に閉じた容積空間を形成し、前記層構造に対して実質的に化学的に不活性な誘電性流体で満たされた少なくとも半透明な密閉装置と、を備え、
前記流体は、前記層構造によって放射される光の一部を吸収し、且つ、異なる波長の光を再放射する粒子を含み、
この粒子の密度は、この粒子が前記誘電性流体内で浮遊状態となるように設定されていることを特徴とするエレクトロルミネセント光源。
【請求項２】
前記誘電性流体内の前記粒子の容積比率は、５％と６０％の間であることを特徴とする請求項１に記載のエレクトロルミネセント光源。
【請求項３】
前記粒子は、１００ｎｍ、好ましくは５００ｎｍよりも大きい直径を有することを特徴とする請求項１又は２に記載のエレクトロルミネセント光源。
【請求項４】
前記粒子の屈折率が、１．４よりも大きいことを特徴とする請求項１乃至３の何れか１項に記載のエレクトロルミネセント光源。
【請求項５】
前記粒子は、光を吸収及び再放射するための第１の材料と、密度設定のための第２の材料からなることを特徴とする請求項１乃至４の何れか１項に記載のエレクトロルミネセント光源。
【請求項６】
前記光を吸収及び再放射するための第１の材料は、高い密度を有する材料であり、
前記密度設定のための第２の材料は、低い密度を有する、光を吸収及び再放射するための材料であることを特徴とする請求項５に記載のエレクトロルミネセント光源。
【請求項７】
前記粒子の第１の材料は無機材料であることを特徴とする請求項５又は６に記載のエレクトロルミネセント光源。
【請求項８】
前記粒子の第１の材料は有機材料であることを特徴とする請求項５又は６に記載のエレクトロルミネセント光源。
【請求項９】
前記粒子の第１の材料は、前記粒子の第２の材料で囲まれていることを特徴とする請求項５乃至８の何れか１項に記載のエレクトロルミネセント光源。
【請求項１０】
前記誘電性流体は、第１のスペクトル領域で光を放射するための第１の粒子と、第２のスペクトル領域で光を放射するための第２の粒子を少なくとも含んでいることを特徴とする請求項１乃至９の何れか１項に記載のエレクトロルミネセント光源。
【請求項１１】
光を吸収し異なる波長の光を再放射する粒子を含む誘電性流体を製造する方法であって、請求項５に記載の有機エレクトロルミネセント光源で使用するため、前記粒子の密度が、前記粒子が前記誘電性流体内で浮遊状態となるように設定されており、
前記方法が、
前記粒子の第２の材料、好ましくはプラスチックの溶液又は融液を生成するステップと、
特定の密度の前記粒子を生成するのに適した濃度となるように、光を吸収及び再放射するための粉末状の第１の材料を、前記粒子の第２の材料の溶液又は融液に加えるステップと、
前記溶液又は融液を、ノズルを通して吹き飛ばして、第１の材料及び第２の材料が結合した粒子を形成するステップと、
前記粒子を回収及び必要により冷却するステップと、
このようにして形成された前記粒子を前記誘電性流体に加えるステップと、
小さすぎる密度又は大きすぎる密度を有し、これにより前記誘電性流体内で浮上及び／又は沈降する粒子を取除くステップと、
適当な容器内で回転又はかくはんして、前記誘電性流体内に前記粒子を均一に分布させるステップと、を備えていることを特徴とする方法。
【発明の詳細な説明】
【技術分野】
【０００１】
本発明は、光変換を用いた白色光放射用の密閉された有機エレクトロルミネセント光源に関する。
【背景技術】
【０００２】
光を放射するための有機エレクトロルミネセント層（ＥＬ層）を有する、複数の薄膜からなるエレクトロルミネセント光源（ＥＬ光源）が知られている。特に有機層は、例えば水分のような大気状態に敏感に反応するので、ＥＬ光源は機構的に密閉され、層構造と密閉部との間の空間は化学的に不活性な材料で満たされている。通常、ボトムエミッタ（透明基板を通して放射）とトップエミッタ（透明密閉部を通して放射）とに区別される。トップエミッタの場合、基板は不透明でよい。有機ＥＬ層は、１つ又はそれ以上のスペクトル領域で放射することができる。白色光は、有機層により放射された光と、蛍光材料により放射された光とを混合する単純な方法によって生成することができる。一例として、ＥＬ層の青色光は、蛍光材料により部分的に吸収され、より長い波長で、例えば黄色スペクトル領域又は緑色及び赤色スペクトル領域で再放射される（光変換）。青色光と再放射された光との混合は、白色光を生成する。
【０００３】
米国特許第６，７１７，１７６号公報には、密閉装置の内側に薄膜として設けられた光変換層を備えたトップエミッタの有機エレクトロルミネセント光源が記載されている。このような層の追加は、さらに製造の複雑さを増し、このため追加コーティング処理によりさらにコストがかかる。さらに、色変換層の特性、例えば層接着が、全耐用年数にわたって一定でなくてはならない。
【０００４】
本発明の目的は、従来技術の不都合を回避して、費用効率が高い、色変換により白色光を放射するトップエミッタのエレクトロルミネセント光源を提供することにある。
【発明の開示】
【０００５】
この目的は、基板と、この基板に設けられ、陽極としての少なくとも１つの電極，少なくとも半透明で基板と反対側に設けられた陰極としての少なくとも１つの電極，これらの間に設けられた少なくとも１つの有機エレクトロルミネセント層，を有する、少なくとも基板と反対側で光を放射するための層構造と、層構造の周辺に閉じた容積空間を形成し、層構造に対して実質的に化学的に不活性な誘電性流体で満たされた少なくとも半透明な密閉装置と、を備え、流体は、層構造によって放射される光の一部を吸収し、且つ、異なる波長の光を再放射する粒子を含み、この粒子の密度は、粒子が誘電性流体内で浮遊状態となるように設定されている、エレクトロルミネセント光源によって達成される。誘電性流体の密度と一致する密度を有する粒子を選択することにより、誘電性流体内で一様で時間的に一定な粒子の分布が得られ、これにより、ＥＬ光源の空間配置、例えば水平状態，直立状態又はぶら下げ状態にかかわらず、一定の吸収及び再放射の作用が得られる。ＥＬ光源を製作する前に、粒子を誘電性流体に簡単に混ぜることができる。光変換粒子層を製造するための複雑なコーティング工程の必要はない。
【０００６】
誘電性流体中の粒子の容積比は、５％から６０％の間であると有利である。これにより、所望の光混合のための十分な量の光が、粒子により吸収され、そして再放射される。
【０００７】
粒子は、１００ｎｍより大きい直径、好ましくは５００ｎｍよりも大きい直径を有するとさらに有利である。なぜなら、直径が小さくなると、光の吸収と光の後方散乱との比が、好ましくなくなるからである。
【０００８】
粒子の屈折率は、１．４より大きいと有利である。適当な誘電性流体は１．２５と１．３５との間の屈折率を有しているので、これにより粒子内への光の入射は、全反射による結合損失のない、光学的に薄い媒体から光学的に厚い材料への遷移に相当する。
【０００９】
光を吸収及び再放射するための第１の材料と密度を設定するための第２の材料からなる粒子は、特に有利である。これにより、誘電性流体の密度と大きく異なる密度を有する、光吸収及び再放射する第１の材料を使用することができる。
【００１０】
光を吸収及び再放射するための第１の材料が高い密度を有する材料であり、密度設定のための第２の材料が低い密度を有し、光を吸収及び再放射するための材料であるとさらに有利である。これにより、第２の材料の容積を、適切な密度を設定することに加えて、光を吸収及び再放射することにも用いることができる。この場合、第１及び第２の材料の放射スペクトル領域を異ならせることもできる。
【００１１】
第１の材料としての無機材料を含む粒子は、高い放射照度のエレクトロルミネセント光源に特に適している。
【００１２】
他方、第１の材料としての有機材料を含む粒子は、低い放射照度のエレクトロルミネセント光源に特に適している。
【００１３】
粒子の第１の材料が粒子の第２の材料で囲まれているとさらに有利である。これにより、粒子の表面、したがって粒子の散乱特性を設定することができる。
【００１４】
特に、高い演色評価数を有する白色光を生成するため、誘電性流体が、第１のスペクトル領域で放射するための第１の粒子と、第２のスペクトル領域で放射するための第２の粒子とを少なくとも含むと有利である。
【００１５】
また、本発明は、光を吸収し異なる波長の光を再放射するための粒子を含む誘電性流体を製造する方法に関し、本発明による有機エレクトロルミネセント光源で使用するため、粒子の密度が、粒子が誘電性流体内で浮遊状態となるように設定されており、前記方法は、
粒子（１２）の第２の材料（１２０２）、好ましくはプラスチックの溶液又は融液を生成するステップと、
特定の密度の粒子（１２）を生成するのに適した濃度となるように、光を吸収及び再放射するための粉末状の第１の材料（１２０１）を、粒子（１２）の第２の材料（１２０２）の溶液又は融液に加えるステップと、
溶液又は融液をノズルを通して吹き飛ばして、第１の材料（１２０１）及び第２の材料（１２０２）が結合した粒子（１２）を形成するステップと、
粒子（１２）を回収及び必要により冷却するステップと、
このようにして形成された粒子（１２）を誘電性流体（１１）に加えるステップと、
小さすぎる密度又は大きすぎる密度を有し、これにより誘電性流体内で浮上及び／又は沈降する粒子（１２）を取除くステップと、
適当な容器内で回転又はかくはんして、誘電性流体（１１）内に粒子（１２）を均一に分布させるステップと、を備えている。
【００１６】
本発明は、図面に示された実施形態を参照してさらに記載されるが、これに制限されるものではない。
【発明を実施するための最良の形態】
【００１７】
図１は、いわゆるトップエミッタとしての、すなわち光１０は少なくとも半透明な密閉装置５を通して放射される、エレクトロルミネセント光源の側面図を示している。この放射方向のため、基板１は不透明であってもよい。基板１に設けられているエレクトロルミネセント光源の層構造は、典型的には厚さ約１００ｎｍのエレクトロルミネセント層２（例えば、ドープされたトリス−（８−ヒドロキシキノラト）アルミニウム）を含む有機薄膜パケットを有しており、エレクトロルミネセント層２が、２層の電極３，４（例えば、図１に示すような陽極（アノード）３及び陰極（カソード）４）間に配置されている。トップエミッタの場合、放射方向にある電極（この場合は陰極４）は、少なくとも半透明である。通常、インジウムスズ酸化物（ＩＴＯ）が、透明導電材料として用いられる。約１００ｎｍの厚さを有する金属層（例えばアルミニウム）が、導電材料として陽極３に用いられ、これは通常不透明である。しかしながら、光が上方向及び下方向に同時に放射される構成も可能である。この構成では、陽極３及び基板１は、双方が少なくとも半透明な材料からなる。有機ルミネセント層２と陽極３の間には、通常、正孔輸送層として別の有機層、典型的には厚さ約５０ｎｍのα−ＮＰＤ（Ｎ，Ｎ´−ジ（ナフサレン−２−ｙｌ）−Ｎ，Ｎ´−ジフェニルベンジジン）がある。陰極４と有機ルミネセント層２の間には、通常、低作動材料（例えばリチウム，セシウム又はバリウム）からなる電子注入層（薄膜）９があり、これはルミネセント層への電子の良好な注入に重要である。また、層構造は、原則として、基板に逆の順に設けることができる。エレクトロルミネセント光源の他の実施形態では、他の層、例えば、光の出射を改良するためにマイクロキャビティ層を層構造に追加してもよい。層構造は、大気状態、特に水分に非常に敏感に反応するので、エレクトロルミネセント構造は、密閉装置を備えている。密閉装置５は、トップエミッタの場合、少なくとも半透明であり、接着接合部７によって層構造に連結され、これにより、閉じた容積空間６が層構造と密閉装置５の間に形成されている。層構造を保護するため、容積空間６は、層構造に対して実質的に化学的に不活性な誘電性流体１１で満たされており、誘電性流体は、ＥＬ層によって放射された光を浮遊状態で部分的に吸収し且つ異なる波長の光を再放射する本発明による粒子１２を含んでいる。適切な誘電性流体は、例えば密度１．８８ｇ／ｃｍ3，屈折率１．２９を有する３ＭのＦＣ−４３、又は、密度１．８９ｇ／ｃｍ3から１．９２ｇ／ｃｍ3，屈折率１．３０を有するソルベイ社のフォンブリン（登録商標）のようなフッ素化誘電性流体を含む。誘電性流体の密度と５％未満の差異の密度を有する粒子は、流体内で浮遊状態にあり、これにより、粒子を含んでいる誘電性流体の空間的及び時間的に独立した吸収作用を可能にする。密閉装置５と層構造間の通常の距離は、数十μｍから数百μｍの範囲にある。ここに示した密閉装置５は、単なる１つの可能な実施形態である。また、他の実施形態では、密閉装置を異なるように構成することができる。例えば、水分／水の量を低減するために、容積空間６内にゲッターを配置してもよい。導体トラック��，３が、密閉装置内に配置された層構造の電気的作動のために、容積空間６外に導かれている。
【００１８】
図２は、本発明により誘電性流体１１で満たされた密閉装置５を示している。密閉装置５が層構造に固定される前、密閉装置５は水平状態とされ、このとき層構造に続く密閉装置の内面（層構造と共に容積空間６を区画する密閉装置の側面）を、誘電性流体１１で満たすため上方に向ける。この状況では、粒子１２を含有する誘電性流体１１を密閉装置５内に満たすことは少しの複雑さもなく可能である。粒子１２は、密閉装置に満たされる前に誘電性流体１１に加えられ、適当な混合操作、例えば容器内で流体をかくはん及び／又は回転することにより、誘電性流体内に均一に分布される。粒子材料の吸収能力及び所望の色変換に応じて、誘電性流体に対する粒子１２の容積比率は、５％と６０％の間になる。誘電性流体１１で満たされた容積空間６を通る、ＥＬ層によって放射された光の透過率を所望の同じ透過率にするため、例えば高吸収能力を有する粒子の容積比率を、相応するより低い吸収能力を有する粒子の容積比率よりも低く選択すればよい。もし、粒子１２の直径が１００ｎｍより大きければ有利であり、さらに５００ｎｍよりも大きければより有利である。なぜなら、そうでなければ吸収と後方散乱との比が極めて好ましくなくなるからである。誘電性流体で密閉装置５を満たすことは、例えば注入又はスプレーにより行うことができる。エレクトロルミネセント光源の空間配列と独立した光変換のためには、容積空間６を誘電性流体でほとんど完全に満たすことが必要である。密閉装置５が満たされると、図１に示すエレクトロルミネセント光源を作製するために、基板に設けられた層構造に、水平状態に保持されたままの密閉装置を接着する。
【００１９】
また、他の実施形態では、密閉装置は、閉鎖可能な開口を備えていてもよい。そのような実施形態では、密閉装置を、未充填状態で層構造に接着し、そして、粒子を含む誘電性流体を開口を通して注入する。容積空間６が完全に満たされると、開口を適当な手段、例えば開口を塞ぐように接着されたシリコン又はシールで閉鎖する。
【００２０】
密閉装置又はエレクトロルミネセント光源の充填を、乾燥大気中又は真空中で行うと有利である。
【００２１】
ある実施形態では、有機ＥＬ層により放射された青色スペクトル領域の光の部分的な吸収と、黄色スペクトル領域の光の再放射と、それに続く黄色と青色の光の混合による光変換により白色光を生成することができる。白色光は、図３に種々の考えられる光線経路に基づいて略図的に示されるように、ＥＬ層の表面で放射され、これにより容積空間６の広いエリアを照射する吸収されなかった青色光と、等方性再放射された黄色光との光混合により容積空間内で得られる。光の一部は、粒子１２により吸収されることなく誘電性流体１１を通過する（矢印１０１）。その他の光（矢印１０２）は、粒子１２にぶつかり、散乱又は吸収される。ここで、粒子の屈折率が誘電性流体の屈折率よりも大きい場合は有利であり、これにより、光は、それに続く所望の吸収のために、粒子表面での全反射による結合損失なしに粒子に結合する。粒子による等方性再放射に続き、光は原則的に異なる３つのタイプの伝播を示す。再放射光の一部は、結合から離れて、他の粒子１２にぶつかることなく密閉装置５の材料内に入る（矢印１０３）。再放射光の一部は、密閉装置の方向で他の粒子１２に向けて散乱し（多重散乱も可能）、誘電性流体から離れる（矢印１０４）。再放射光の他の部分は、陰極４の方向に戻される（矢印１０５）。
【００２２】
図４は、第１のスペクトル領域で光を再放射する第１の粒子１２１と、第２のスペクトル領域で光を再放射する第２の粒子１２２を含む誘電性流体１１を有するエレクトロルミネセント光源の１つの特に有利な実施形態を示している。例えば、青色スペクトル領域で放射するＥＬ層と、緑色及び赤色スペクトル領域で再放射する第１の粒子１２１及び第２の粒子１２２を備えていると、黄色スペクトル領域でのみ再放射する粒子を含む先の実施形態の例よりも、より高い演色評価数（color rendering index）で白色光を生成することができる。緑色，オレンジ色及び赤色スペクトル領域で放射する２種より多い粒子の使用は、演色評価数に関してより有利である。また、異なるスペクトル領域で光放射するオレンジＥＬ層は、高い演色評価数に関して有利である。
【００２３】
ある特に有利な実施形態では、図５を参照すると、誘電性流体の密度より５％超異なる密度を有する光吸収及び再放射のための材料１２０１が、密度を設定するための第２の材料１２０２に結合されている。第２の材料１２０２の容積と第１の材料１２０１の容積の比は、粒子１２の全体密度が誘電性流体の密度に一致するように選択しなければならない。第１の材料１２０１が誘電性流体１１よりも小さい密度を有する場合、それに応じて、第２の材料１２０２は、誘電性流体１１よりも大きい密度を有しなければならない。これに対応して、誘電性流体よりも大きい密度を有する第１の材料は、それに応じて、誘電性流体よりも小さい密度を有する第２の材料に連結されなければならない。また、このようにして、誘電性流体の密度と大幅に異なる密度を有する材料１２０１を使用することができる。
【００２４】
３５０ｎｍと５００ｎｍの間の領域の青色光を吸収し、且つ、最大強度Ｉｍａｘのより長い波長で再放射する有機及び無機材料１２０１の例を、密度に従って次表に示す。示されたすべての材料は、吸収光と再放射光間で９０％より大きな効率を有する。ルモジェン（Lumogen）は、この場合、ＰＭＭＡキャリア材料に溶解されている。
【００２５】
【表１】
2008523545.tif 000003
【００２６】
誘電性流体、例えば密度１．８８ｇ／ｃｍ3を有する３ＭのＦＣ−４３に対し、密度＜１．８８ｇ／ｃｍ3である材料１２０２、例えば密度１．２０ｇ／ｃｍ3を有するＰＭＭＡ（プレキシグラス（登録商標））が、結果として生じる粒子１２がＦＣ−４３の密度に等しい密度を有するように、表１の無機材料に加えられなければならない。一例として、部分的に青色光を黄色光に変換するための、本発明による粒子１２は、したがって、２０.２％のＹ3Ａｌ5Ｏ12：Ｃｅと、７９．８％のＰＭＭＡからなり、又は、部分的に青色光を緑色光及び赤色光に変換するための２種の粒子１２１，１２２は、５２．３％のＣａＳ：Ｃｅと４７．７％のＰＭＭＡ（粒子１２１）と、２７．２％のＳｒＳ：Ｅｕと７２．８％のＰＭＭＡ（粒子１２２）からなる。他の第１の無機材料は、２から７ｇ／ｃｍ3の範囲の密度を有する。粒子１２の構成は、それに応じて、第１の材料の密度に適合されなければならない。
【００２７】
これに対応して、密度＞１．８８ｇ／ｃｍ3の第２の材料１２０２、例えば密度４．２６ｇ／ｃｍ3を有するＴｉＯ2は、結果として生じる粒子１２がＦＣ−４３の密度と等しくなるように、適当な容積比率で有機ルモジェン材料に加えられなければならない。同様のことが、他のすべての適切な有機材料について、異なる密度に応じて適用される。
【００２８】
光を吸収及び再放射する材料としても用いることができる適当な密度を有する第２の材料１２０２の使用は、特に有利である。その結果、粒子の全容積が、光吸収容積と同じになる。一例として、青色光から黄色光へ部分的に変換するための粒子１２が２０.２％のＹ3Ａｌ5Ｏ12：Ｃｅと、７９．８％のＰＭＭＡ内のルモジェンｙｅｌｌｏｗ ＥＤ２０６からなるとき、密度１．８８ｇ／ｃｍ3の粒子１２を生成することができる。先の実施形態の例とは違って、この場合、全容積が、光を部分的に変換するための材料からなる。
【００２９】
第２の材料を加えることなしに、適当な誘電性流体の密度と一致する密度を有する、光を吸収及び再放射するための個々の材料の具体的な例を例示しないが、本発明は、それにもかかわらず、そのような粒子を含む実施形態まで拡張される。
【００３０】
第１の材料１２０１と第２の材料１２０２からなる粒子は、光を吸収及び再放射する粉末状の第１の材料１２０１を、適当な溶媒で溶解された第２の材料１２０２としてのプラスチック（例えば、ＰＭＭＡ）に加え、そしてその溶液を均一化することによって生成することができる。溶媒は、例えばアニソール，クロロベンゼン，塩化メチレン又は酢酸を用いることができる。この溶液をノズルを通して吹き飛ばし、これにより、溶媒が溶滴形態に形成された粒子から蒸発し、残された粒子１２を回収する。その結果、第２の材料１２０２、例えばＰＭＭＡで覆われた第１の材料１２０１が得られる。第１の材料１２０１と第２の材料１２０２の容積比は、プラスチック溶液の濃度と粉末状材料の量、また粉末状粒子のサイズによって設定することができる。結果としての粒子１２のサイズは、ノズルと吹き出し工程によって決定される。また、プラスチック材料の溶液の代替として、第１の材料１２０１の粉末を、プラスチックの融液に加えることができる。融液は、均一化され、ノズルから吹き出され、ここで粒子は溶滴形態に形成され，回収され、必要に応じて冷却される。その結果、同様に、プラスチック、例えばＰＭＭＡで覆われた第１の材料１２０１が得られる。
【００３１】
有機及び無機材料は、それらの吸収能力が異なる。通常、有機材料は、無機材料と比べて高い吸収定数を有する。したがって、無機材料は、高い放射照度のエレクトロルミネセント光源に好ましく、有機材料は、低い放射照度のエレクトロルミネセント光源に好ましい。
【００３２】
粒子１２の構造、例えば無機結晶の表面により、密度を設定するための第２の材料が第１の材料を完全に囲むと有利である。このように、粒子１２の散乱特性は、光を吸収するための第１の材料１２０１の吸収特性と独立して設定することができる。さらに、粒子の屈折率は、第２の材料１２０２によって均一的に設定することができる。
【００３３】
図面と詳細な説明を参照して記載された実施形態は、照明装置の単なる例示であり、特許請求の範囲をこれらの例に限定するように理解されることを意図していない。また、特許請求の範囲の保護範囲が同様に及ぶ他の実施形態が、当業者であれば可能であろう。従属項の番号は、請求項の他の組合せが本発明の有利な実施形態を表さないことを意味するものではない。
【図面の簡単な説明】
【００３４】
【図１】本発明によるトップエミッション型のエレクトロルミネセント光源を示す図である。
【図２】本発明による粒子を含む誘電性流体で満たされた密閉装置を示す図である。
【図３】エレクトロルミネセント光源での光の概略光線経路を示す図である。
【図４】本発明による誘電性流体に第１及び第２の粒子を含むエレクトロルミネセント光源を示す図である。
【図５】本発明による１より多い材料からなる粒子の構造を示す図である。
【符号の説明】
【００３５】
１  基板
２  エレクトロルミネセント層
３  電極（陽極）
４  電極（陰極）
５  密閉装置
６  容積空間
７  接着接合部
８  導体トラック
９  電子注入層
１０  光
１１  誘電性流体
１２  粒子
１０１，１０２，１０３，１０４，１０５  矢印
１２１，１２２  粒子
１２０１，１２０２  材料
【図１】
2008523545.tif 000004
【図２】
2008523545.tif 000005
【図３】
2008523545.tif 000006
【図４】
2008523545.tif 000007
【図５】
2008523545.tif 000008
【国際調査報告】
2008523545.tif 000009
2008523545.tif 000010
2008523545.tif 000011